FR 3045412 A1 20170623 FR 1562763 A 20151218 1 La présente invention s'inscrit dans le domaine des nanoparticules ferromagnétiques. Plus particulièrement, elle concerne des nanoparticules de carbure de fer, ainsi qu'un procédé de préparation de telles nanoparticules. L'invention concerne également l'utilisation de telles nanoparticules pour la production de chaleur, ainsi que pour la catalyse de réactions chimiques, en particulier pour la catalyse de la réaction de réduction du dioxyde de carbone ou du monoxyde de carbone en hydrocarbure(s). On entend dans la présente description, par nanoparticules, des particules de taille comprise entre environ 1 nm et environ 100 nm. Les nanoparticules magnétiques sont utilisées dans de nombreux domaines, mettant à profit de leurs propriétés tout à fait avantageuses, tels que les domaines de la microélectronique, de la nanoélectronique, des aimants, mais aussi de la biomédecine, de la catalyse chimique, etc. Les nanoparticules ferromagnétiques ont fait l'objet de nombreuses études. Parmi elles, les nanoparticules de carbure de fer s'avèrent très attractives du fait de leurs propriétés combinées de bonne stabilité à l'air, et de forte magnétisation. Elles sont ainsi considérées comme ayant un fort potentiel notamment pour la conversion et le stockage d'énergie, les nano-aimants et la nano-médecine. Parmi leurs nombreuses applications, on peut plus précisément citer l'hyperthermie magnétique et la catalyse de réactions chimiques, qui tirent profit de la capacité des nanoparticules ferromagnétiques, soumises à un champ magnétique, de convertir l'énergie externe en chaleur. La puissance générée par les nanoparticules magnétiques est gouvernée par leur débit d'absorption spécifique (SAR, pour l'anglais Specific Absorption rate). A titre de réactions susceptibles d'être catalysées par des nanoparticules ferromagnétiques, qu'il s'agisse de nanoparticules à base de fer, de cobalt ou de nickel, on peut notamment citer les réactions de Sabatier et de Fischer-Tropsch, répondant aux schémas réactionnels suivants, classiques en eux-mêmes : Réaction de Sabatier : CO2 + 4H2-> CH4 + 2H20 3045412 2 Réaction de Fischer-Tropsch : 2(n+1)H2 + nCO -> CnH2n+2 + nH2O Les réactions de Sabatier et de Fischer-Tropsch peuvent être mises en oeuvre pour le stockage de l'énergie, par réduction catalytique des oxydes de carbone en hydrocarbures : en présence d'hydrogène, par exemple produit 5 à partir de l'énergie photovoltaïque ou éolienne, et d'un catalyseur comprenant un métal ferromagnétique tel que le fer, le cobalt, le nickel, ou leurs alliages, ou d'un catalyseur comprenant un métal noble tel que le ruthénium, le rhodium ou leurs alliages, le dioxyde de carbone est transformé en méthane (réaction de Sabatier) et le monoxyde de carbone est transformé en hydrocarbures 10 supérieurs (procédé de Fischer-Tropsch). La réaction de Fischer-Tropsch est en particulier considérée comme l'approche la plus pratique pour produire des carburants liquides à partir des ressources fossiles telles que le gaz naturel et le charbon, ainsi que le biogaz issu de biomasse. Il a ainsi été proposé par l'art antérieur d'utiliser des nanoparticules 15 ferromagnétiques pour catalyser de telles réactions, en tirant profit de la capacité de ces nanoparticules à produire de la chaleur lorsqu'elles sont activées par induction magnétique. La nanoparticule catalytique activée est chauffée par le retournement de son propre moment magnétique, et sa température monte rapidement, de sorte que la réaction de catalyse démarre à 20 sa surface, sans que le milieu réactionnel dans son ensemble n'ait atteint la température critique de réaction. On atteint ainsi de très hautes températures locales, permettant la catalyse de la réaction chimique, et ce à un faible coût énergétique. L'emploi de nanoparticules ferromagnétiques pour la catalyse de 25 réactions chimiques, notamment de réactions de conversion du dihydrogène et du monoxyde ou dioxyde de carbone en une autre forme chimique, et, de ce fait, la transformation de l'énergie électrique produite localement en des composés énergétiques, tels que des hydrocarbures, directement utilisables dans des systèmes thermiques, a par exemple été décrit dans le document de 30 brevet WO-A-2014/162099. 3045412 3 A l'effet d'une telle catalyse, il a été proposé par l'art antérieur différents types de nanoparticules de carbure de fer. Il a notamment été proposé, par exemple dans la publication de Yang et al., 2012, J. Am. Chem. Soc., 134, 1 581 4-1 5821 des nanoparticules de 5 carbure de fer composées de la phase cristalline Fe5C2, ou encore dans la publication de Meffre et al., 2012, Nano Letters 12, 4722-4728, des nanoparticules de carbure de fer sous forme d'un mélange de phases amorphes et cristallines incluant du Fe2.2C et du Fe5C2, et obtenues à partir de carbonyle de fer Fe(CO)5, en vue de la catalyse de la réaction de 10 Fischer-Tropsch. Des nanoparticules de type à structure coeur-coquille Fe3C-C ont également été proposées par l'art antérieur, comme illustré notamment dans la publication de Liu et al., 2015, Nanotechnology 26, 085601. A l'origine de la présente invention, il a été découvert par les présents 15 inventeurs que des nanoparticules de carbure de fer présentant une structure particulière, et notamment une phase cristalline constituée uniquement de Fe2,2C, et une teneur particulière en Fe2,2C, présentent, de manière tout à fait inattendue, un pouvoir de chauffe particulièrement élevé, bien plus que celui des nanoparticules de carbure de fer de l'art antérieur, et y compris lorsqu'elles 20 sont activées par des champs magnétiques faibles. De manière plus inattendue encore, ces nanoparticules sont capables, lorsqu'elles sont activées par induction magnétique, de catalyser à elles seules les réactions de Sabatier et de Fischer-Tropsch, pour la production d'hydrocarbures, notamment de méthane, à partir de dihydrogène, et ce sans avoir recours à un quelconque 25 autre catalyseur. La présente invention vise ainsi à proposer des nanoparticules de carbure de fer présentant, lorsqu'elles sont activées par induction magnétique, un pouvoir de chauffe élevé, notamment amélioré par rapport aux nanoparticules ferromagnétiques proposées par l'art antérieur. 30 Un objectif supplémentaire de l'invention est que ce pouvoir de chauffe 3045412 4 puisse s'exercer sous champ magnétique de faible amplitude, de sorte à réaliser des économies d'énergie. L'invention vise également à ce que ces nanoparticules puissent être préparées par un procédé facile et rapide à mettre en oeuvre, et permettant en 5 outre un contrôle précis de la quantité de carbone présente dans le coeur de fer de la nanoparticule. Un autre objectif de l'invention est que ce procédé de préparation ne mette pas en oeuvre de composés halogénés dangereux et difficiles à manipuler. A cet effet, selon un premier aspect, il est proposé par la présente 10 invention une nanoparticule de carbure de fer, du type à phase homogène ou à structure coeur-coquille, et comprenant une structure cristalline de Fe2,2C, dans laquelle au moins 70 %, de préférence au moins 75 %, et préférentiellement au moins 80 %, en nombre, des atomes de fer qu'elle comporte sont présents dans ladite structure cristalline de Fe2,2C. 15 Exprimé en d'autre termes, la nanoparticule selon l'invention comprend au moins 70 %, de préférence au moins 75 %, et préférentiellement au moins 80 %, en moles, par rapport au nombre total de moles de fer dans la nanoparticule, de fer participant à la phase cristalline Fe2,2C. La teneur de la nanoparticule en atomes de fer engagés dans la 20 structure cristalline de Fe2,2C peut être déterminée par toute méthode classique en elle-même pour l'homme du métier, par exemple par spectroscopie Môssbauer, qui permet de comptabiliser les nombres relatifs d'atomes de fer impliqués dans chacune des phases composant la nanoparticule. La nanoparticule selon l'invention peut être de phase homogène, c'est- 25 à-dire être constituée uniquement d'une structure cristalline, ou comprendre une structure cristalline de Fe2,2C portant une couche non-stoechiométrique / amorphe en surface. La nanoparticule selon l'invention peut autrement être du type à structure coeur-coquille, comportant un coeur cristallin formé essentiellement de 30 la structure cristalline de Fe2,2C, ce coeur pouvant en outre comprendre une 3045412 5 quantité très minoritaire d'atomes de fer pur et/ou des impuretés sous forme de traces. La coquille de la nanoparticule peut quant à elle alors être aussi bien amorphe que polycristalline. Une telle nanoparticule, activée par induction magnétique, présente 5 avantageusement à la fois un pouvoir de chauffe particulièrement élevé, correspondant à un SAR supérieur à 1 kW/g, et pouvant même être supérieur à 3 kW/g, à 100 kHz et 47 mT, ainsi que la capacité de chauffer à des champs magnétiques relativement faibles, notamment d'amplitude aussi basse que 25 mT. Elles permettent ainsi de chauffer à de hautes températures à des 10 champs magnétiques et des fréquences modérées, donc à un faible coût énergétique De telles performances sont nettement supérieures à celles obtenues avec les nanoparticules proposées par l'art antérieur, qu'il s'agisse de nanoparticules de fer, d'oxydes de fer ou de carbures de fer. Les nanoparticules selon l'invention présentent en outre l'avantage de 15 montées et descentes en température très rapides, si bien qu'il en résulte une économie d'énergie plus grande encore lors de leur mise en oeuvre. Elles présentent par ailleurs la capacité de catalyser des réactions chimiques nécessitant un apport de chaleur, ainsi qu'à catalyser à elles seules la réaction de Sabatier, de réduction du dioxyde de carbone en hydrocarbures, 20 sans dopage par un élément autre tel que le cobalt ou le ruthénium. Elles trouvent plus généralement application pour tout type de transformation catalytique en phase gazeuse ou liquide utilisant comme moyen de chauffage l'induction magnétique. Les nanoparticules selon l'invention sont de préférence de type 25 monodomaine, c'est-à-dire d'une taille inférieure à la taille critique de transition entre état monodomaine et état multidomaine. Préférentiellement, leur taille comprise entre 1 et 20 nm, et de préférence comprise entre 10 et 16 nm. On entend par là que chacune de leurs dimensions est comprise entre 30 environ 1 et environ 20 nm, notamment comprise entre 10 et 16 nm. 3045412 6 Préférentiellement, leur taille est égale à 15 nm ± 1 nm. Une telle caractéristique confère notamment aux nanoparticules les performances les plus élevées en terme de pouvoir de chauffe. Les nanoparticules selon l'invention peuvent présenter toute forme. La 5 forme sensiblement sphérique est cependant particulièrement préférée dans le cadre de l'invention. Elles présentent de préférence une bonne monodispersité. On entend par là une distribution de taille de +/- 10 % au maximum par rapport à la taille moyenne. 10 Les nanoparticules selon l'invention peuvent contenir en outre un composé catalyseur d'une réaction chimique donnée, tel qu'un métal catalytique, qui est présent sur au moins une partie de leur surface, de sorte à améliorer leur activité catalytique pour cette réaction chimique particulière, par une combinaison de propriétés physiques et de propriétés chimiques lui 15 permettant de jouer le rôle à la fois de catalyseur de la réaction, et de fournisseur de l'énergie thermique nécessaire à la réaction, après stimulation par induction magnétique. Ainsi, dans des modes de réalisation particuliers de l'invention, les nanoparticules de carbure de fer sont recouvertes, sur au moins une partie de 20 leur surface, d'un revêtement d'un métal catalytique. La composition d'un tel revêtement est avantageusement choisie pour permettre, en fonction de la réaction chimique particulière visée, de catalyser cette réaction, d'augmenter son rendement et/ou d'améliorer sa sélectivité. Dans des configurations particulières des nanoparticules selon 25 l'invention, dans lesquelles le revêtement de métal catalytique recouvre entièrement la surface des nanoparticules, le métal catalytique joue le rôle de catalyseur de la réaction chimique, le carbure de fer lui fournissant l'énergie thermique nécessaire à cet effet. Dans d'autres configurations particulières des nanoparticules selon 30 l'invention, dans lesquelles le revêtement de métal catalytique ne recouvre 3045412 7 qu'une partie de la surface des nanoparticules, le carbure de fer est exposé au milieu réactionnel, et peut jouer à la fois le rôle de catalyseur de la réaction chimique et de source d'énergie thermique pour sa propre action catalytique, ainsi que pour l'action catalytique combinée du métal catalytique. 5 Le métal catalytique peut notamment être choisi parmi le nickel, le ruthénium, le cobalt, le cuivre, le zinc, le platine, le palladium, le rhodium ou l'un quelconque de leurs alliages, pris seuls ou en mélange, par exemple sous forme d'un mélange cuivre/zinc. Pour la catalyse de la réaction de Sabatier et/ou de la réaction de 10 Fischer-Tropsch, la performance des nanoparticules de carbure de fer selon l'invention peut notamment être améliorée par un dépôt de nickel formé sur leur surface. Les nanoparticules de carbure de fer selon l'invention sont notamment susceptibles d'être obtenues par une étape de carburation de nanoparticules 15 de fer zéro-valent, par mise en présence de ces nanoparticules de fer zéro- valent avec un mélange gazeux de dihydrogène et de monoxyde de carbone. Selon un deuxième aspect, la présente invention concerne un procédé de préparation de nanoparticules de carbure de fer selon l'invention, pouvant répondre à l'une ou plusieurs des caractéristiques ci-avant. Ce procédé 20 comprend une étape de carburation de nanoparticules de fer zéro-valent, par mise en présence desdites nanoparticules de fer zéro-valent avec un mélange gazeux de dihydrogène et de monoxyde de carbone. La mise en oeuvre d'une telle étape de carburation permet avantageusement d'obtenir des nanoparticules de carbure de fer de structure coeur-coquille dont le coeur est un 25 coeur cristallin composé exclusivement de Fe2,2C. Une telle étape de carburation s'avère en outre tout à fait avantageuse en ce qu'elle permet, par un choix adéquat de ses paramètres opératoires, de contrôler avec précision la quantité de carbone introduite dans les nanoparticules de fer zéro-valent, et donc la teneur molaire en phase cristalline 30 de Fe2,2C dans la nanoparticule, et d'influer ainsi sur les caractéristiques des 3045412 8 nanoparticules qui déterminent leur capacité de chauffe. Selon des modes de mise en oeuvre particuliers de l'invention, le procédé de préparation des nanoparticules répond en outre aux caractéristiques suivantes, mises en oeuvre séparément ou en chacune de 5 leurs combinaisons techniquement opérantes. Dans des modes de mise en oeuvre particuliers de l'invention, l'étape de carburation est réalisée à une température comprise entre 120 et 300 °C, de préférence comprise entre 120 et 180 °C, et préËrentiellement d'environ 150 °C. Des températures supérieures à 300 °C indutent en particulier un 10 changement de phase, et mènent à l'obtention d'une teneur élevée en structure cristalline de Fe5C2, ce qui est contraire à la présente invention. L'étape de carburation est de préférence réalisée pendant une durée comprise entre 72 et 200 h. Dans cette fourchette, le choix de la durée exacte de l'étape de carburation permet de contrôler la teneur en carbone des 15 nanoparticules, et de ce fait leurs propriétés hyperthermiques. De manière générale, il est du ressort de l'homme du métier de déterminer, pour chacun des paramètres opératoires ci-avant et ci-après, la valeur exacte à appliquer, notamment à l'intérieur des fourchettes préférentielles indiquées dans la présente description, de sorte à obtenir les 20 propriétés particulières souhaitées pour les nanoparticules de carbure de fer, en fonction de l'application particulière visée. L'étape de carburation peut être réalisée par mise en contact du mélange gazeux avec des nanoparticules soit sous forme d'une dispersion dans un solvant, de préférence un solvant organique aprotique, tel que le 25 mésitylène, soit sous forme de poudre. Elle peut par exemple mettre en oeuvre une pression de dihydrogène comprise entre 1 et 10 bars, préférentiellement d'environ 2 bars, et/ou une pression de monoxyde de carbone comprise entre 1 et 10 bars, préférentiellement d'environ 2 bars. 30 Dans des modes de mise en oeuvre particuliers de l'invention, le 3045412 9 procédé comporte une étape préalable de préparation des nanoparticules de fer zéro-valent (Fe°) par décomposition d'un précurseur organométallique répondant à la formule générale (I) : Fe(NR1R2)(NR3R4) (I) 5 dans laquelle R1, R2, R3 et R4, identiques ou différents, représentent chacun un groupement alkyle, aryle, triméthylsilyle ou triméthylalkyle, en présence de dihydrogène et d'un système de ligands comprenant un acide carboxylique et une amine, de préférence une amine primaire ou une 10 amine secondaire, au moins un composé parmi cet acide carboxylique et cette amine comportant une chaine hydrocarbonée en C4 à C34, de préférence en C8 à C20. Sont notamment exclus, dans le cadre de la présente invention, les précurseurs de formule générale Fe(COT)2 ou Fe(CO)5, ou tout dérivé 15 carbonyle de fer, tel que Fe3(CO)12,et tout ferrocène Fe(Cp)2 ou tout dérivé du ferrocène. Un précurseur organométallique particulièrement préféré est le dimère de bis(triméthylsilyl)amido-fer(II). L'étape de préparation des nanoparticules de fer zéro-valent peut 20 notamment être mise en oeuvre sous une pression de dihydrogène comprise entre 1 et 10 bars, préférentiellement environ égale à 2 bars. L'acide carboxylique et l'amine contenus dans le système de ligands peuvent, l'un comme l'autre, être aussi bien linéaires que ramifiés ou cycliques. Ils peuvent être fonctionnalisés ou non fonctionnalisés, à chaîne saturée aussi 25 bien qu'insaturée. Dans des modes de mise en oeuvre particulièrement préférés de l'invention, le système de ligands comprend l'acide palmitique et/ou l'hexadécylamine, de préférence le couple acide palmitique / hexadécylamine. Le procédé selon l'invention permet alors avantageusement de 3045412 10 préparer, en composés intermédiaires, des nanoparticules de Fe° de forme sensiblement sphérique et surtout monodisperses, permettant de préparer des nanoparticules de carbure de fer également sensiblement sphériques et monodisperses. Il en résulte une grande homogénéité de chauffage par les 5 nanoparticules de carbure selon l'invention. Par ailleurs, l'utilisation d'un tel système de ligands acide palmitique / hexadécylamine permet avantageusement d'obtenir des pourcentages molaires de la structure cristalline de Fe2,2C dans la nanoparticule supérieurs ou égaux à 70 %, conformément à ce qui est préconisé par la présente 10 invention. Elle permet en outre de réaliser une carburation directe des nanoparticules de Fe° obtenues, c'est-à-dire par mise en contact de ces nanoparticules directement avec la phase gazeuse. Ainsi, dans des modes de mise en oeuvre particuliers de l'invention, 15 l'étape de carburation est mise en oeuvre directement sur les nanoparticules de fer zéro-valent obtenues à l'issue de l'étape de décomposition du procédé. Le procédé selon l'invention peut en outre répondre à l'une ou plusieurs, de préférence l'ensemble, des caractéristiques ci-après, concernant l'étape de décomposition du précurseur organométallique, pour former les 20 nanoparticules de Fe° : - l'étape de décomposition est mise en oeuvre à une température comprise entre 120 et 300 °C, de préférence compris entre 120 et 180 °C, et préférentiellement à environ 150 °C ; - l'étape de décomposition est mise en oeuvre pendant une durée 25 comprise entre 1 et 72 h, de préférence d'environ 48 h ; - l'étape de décomposition est mise en oeuvre dans un solvant organique aprotique à point d'ébullition supérieur à 100 °C, notamment un solvant aromatique, par exemple le toluène ou le mésitylène. De telles caractéristiques permettent avantageusement d'améliorer la 3045412 11 maîtrise des propriétés des nanoparticules formées. Le procédé selon l'invention, répondant à l'une ou plusieurs des caractéristiques ci-avant, est avantageusement simple à mettre en oeuvre. Il s'avère en outre plus avantageux en de nombreux points que les procédés de 5 préparation de nanoparticules de carbure de fer proposées par l'art antérieur, outre le fait qu'il permet de préparer des nanoparticules à teneur élevée en structure cristalline de Fe2,2C, et qu'il permet de contrôler précisément la quantité de carbone introduite dans cette structure cristalline, permettant ainsi de maîtriser la teneur en Fe2,2C dans la nanoparticule. 10 Par rapport aux procédés de l'art antérieur mettant en oeuvre un système de ligands hexadécylamine / chlorure d'hexadécylammonium, le mode de mise en oeuvre particulièrement préféré de l'invention utilisant le système acide palmitique / hexadécylamine présente notamment l'avantage d'éviter les risques de modification des propriétés magnétiques et catalytiques des 15 nanoparticules provoquée par l'action du chlore. Par rapport aux procédés de l'art antérieur mettant en oeuvre du pentacarbonyle de fer Fe(CO)5 pour réaliser la carburation de nanoparticules de fer, le procédé selon l'invention s'avère moins dangereux et moins difficile à réaliser, et il permet un contrôle bien plus précis de la carburation ainsi que 20 l'obtention d'un coeur de la phase cristalline pure Fe2.2C. Lorsqu'il est souhaité de préparer des nanoparticules de carbure de fer recouvertes en surface, au moins partiellement, d'un métal catalytique, le procédé selon l'invention peut comprendre une étape ultérieure de traitement des nanoparticules de carbure de fer selon l'invention par mise en contact avec 25 un précurseur organométallique dudit métal catalytique, par exemple un précurseur de nickel, cette mise en contact pouvant notamment, mais non obligatoirement, être réalisée en présence d'hydrogène. Une telle étape de traitement de nanoparticules par la voie dite organométallique est classique en elle-même, et peut être réalisée de toute 30 manière connue de l'homme du métier. 3045412 12 Un autre aspect de l'invention concerne l'utilisation de nanoparticules de carbure de fer selon l'invention, pouvant répondre à l'une ou plusieurs des caractéristiques ci-avant, pour la production de chaleur, après activation par induction magnétique. Les nanoparticules de carbure de fer peuvent 5 notamment être utilisées pour l'hyperthermie, dans le domaine de la biomédecine, selon des protocoles d'utilisation classiques en eux-mêmes, et tirant parti de leur SAR particulièrement élevé. La présente invention concerne en outre l'utilisation de nanoparticules de carbure de fer selon l'invention, pouvant répondre à l'une ou plusieurs des 10 caractéristiques ci-avant, pour la catalyse de réactions chimiques, toujours par activation par induction magnétique. La réaction chimique peut notamment être une réaction de réduction de dioxyde de carbone ou de monoxyde de carbone en hydrocarbure(s), telle qu'une réaction de Sabatier ou de Fischer-Tropsch, réaction que les 15 nanoparticules de carbure de fer selon l'invention sont avantageusement aptes à catalyser à elles seules, sans adjonction d'un catalyseur spécifique supplémentaire. Ainsi, les nanoparticules selon l'invention peuvent avantageusement être utilisées pour le stockage chimique d'énergie sous forme 20 d'hydrocarbure(s), par exemple sous forme de méthane. Pour toutes ces applications, les nanoparticules sont soumises à un champ magnétique d'amplitude préférentiellement comprise entre 10 et 65 mT, de fréquence comprise entre 100 et 300 kHz. Les moyens de génération de ce champ magnétique sont classiques en eux-mêmes. 25 Selon un aspect supplémentaire, la présente invention porte ainsi sur un procédé de catalyse d'une réaction chimique au moyen de nanoparticules de carbure de fer selon la présente invention, pouvant répondre à l'une ou plusieurs des caractéristiques ci-avant. Selon ce procédé, les nanoparticules de carbure de fer sont introduites dans un milieu réactionnel contenant des 30 réactifs de la réaction chimique visée, et le milieu réactionnel est soumis à un 3045412 13 champ magnétique apte à provoquer une augmentation de la température des nanoparticules jusqu'à une température supérieure ou égale à une température nécessaire à la réalisation de la réaction chimique. L'activation des nanoparticules par induction magnétique est de 5 préférence réalisée à partir d'un inducteur de champ externe au réacteur dans lequel la réaction est mise en oeuvre. On entend par inducteur, tout système d'induction magnétique comprenant des organes générant un champ magnétique, des organes permettant de contrôler les valeurs de ce champ magnétique, ainsi que son alimentation, qui peut être électrique ou autre. En 10 particulier, les organes générant le champ magnétique peuvent être placés dans le réacteur, dans sa paroi, ou à l'extérieur du réacteur. Dans des modes de mise en oeuvre particuliers de l'invention, le champ magnétique est appliqué à une première amplitude, de préférence supérieure à 50 mT, pendant une première période de temps, de préférence 15 d'une durée comprise entre 3 secondes et 1 minute, puis à une deuxième amplitude, inférieure à ladite première amplitude, de préférence comprise entre 20 et 40 mT, pendant une deuxième période de temps, ladite deuxième période de temps étant plus longue que ladite première période de temps, et étant de préférence supérieure ou égale à 4 heures. Un tel mode de mise en 20 oeuvre s'avère notamment tout à fait avantageux du point de vue de la faible consommation d'énergie nécessaire à la réalisation de la réaction chimique. Dans des modes de mise en oeuvre particuliers de l'invention, notamment particulièrement adaptés aux configurations dans lesquelles les nanoparticules de carbure de fer sont recouvertes d'un revêtement d'un métal 25 catalytique, par exemple de nickel, le champ magnétique est appliqué au milieu réactionnel de manière pulsée. En fonction du métal catalytique présent à leur surface, les nanoparticules de carbure de fer selon l'invention peuvent en outre être utilisées pour de nombreuses autres applications, par exemple, non 30 limitativement : 3045412 14 - pour la synthèse du méthanol, revêtues en surface d'un mélange de cuivre et de zinc Cu/Zn, - pour la catalyse de réactions d'hydrogénation, ou en tant que matériaux d'électrodes, revêtues en surface de palladium ou de platine, 5 - pour la catalyse de réactions de carbonylation ou d'hydrogénation, revêtues en surface de rhodium, - pour la catalyse de réactions de Sabatier ou de Fischer-Tropsch, avec une sélectivité améliorée, comme exposé ci-avant, recouvertes de cobalt, de nickel ou de ruthénium. 10 Les caractéristiques et avantages de l'invention apparaîtront plus clairement à la lumière des exemples de mise en oeuvre ci-après, fournis à simple titre illustratif et nullement limitatifs de l'invention, avec l'appui des figures 1 à 15, dans lesquelles : - la figure 1 montre les résultats de tests de caractérisation de 15 nanoparticules de Fe° de 9,0 nm préparées conformément à l'invention, (a) par microscopie électronique en transmission, (b) par diffraction des rayons X ; - la figure 2 montre les résultats de tests de caractérisation de nanoparticules de Fe° de 12,5 nm préparées conformément à l'invention, (a) par microscopie électronique en transmission, (b) par diffraction des rayons X ; 20 - la figure 3 montre les résultats de tests de caractérisation de nanoparticules de carbure de fer de 13,0 nm à 80 % molaire de Fe2,2C conformes à l'invention, (a) et (b) par microscopie électronique en transmission avec deux grossissements différents, (c) par diffraction des rayons X, (d) par spectroscopie Môssbauer ; 25 - la figure 4 montre les résultats de tests de caractérisation de nanoparticules de carbure de fer de 15,0 nm à 80 % molaire de Fe2,2C conformes à l'invention, (a) par microscopie électronique en transmission, (b) par diffraction des rayons X, (c) par spectroscopie Môssbauer ; - la figure 5 montre les résultats de tests de caractérisation de 3045412 15 nanoparticules de carbure de fer de 9,7 nm à 59 % molaire de Fe2,2C conformes à l'invention, (a) par microscopie électronique en transmission, (b) par diffraction des rayons X, (c) par spectroscopie Môssbauer ; - la figure 6 montre les résultats de tests de caractérisation de 5 nanoparticules de carbure de fer à 80 % molaire de Fe2,2C recouvertes de nickel conformes à l'invention, (a) par microscopie électronique en transmission, (b) par diffraction des rayons X, (cl) ) par STEM, (c2) par STEMEDX ciblée sur le fer et (c3) par STEM-EDX ciblée sur le nickel ; - la figure 7 représente un graphe montrant le débit spécifique 10 d'absorption (SAR), en fonction de l'amplitude du champ magnétique, pour un test d'hyperthermie par induction magnétique à 100 kHz réalisé sur des nanoparticules d'oxyde de fer de l'art antérieur (FeONP), des nanoparticules de fer préparées selon un procédé conforme à l'invention (FeNP2), des nanoparticules de carbure de fer conformes à l'invention (FeCNP2) et des 15 nanoparticules de carbure de fer selon l'art antérieur (FeCcompl ) ; - la figure 8 représente un graphe montrant le débit spécifique d'absorption (SAR), en fonction de l'amplitude du champ magnétique, pour un test d'hyperthermie par induction magnétique à 100 kHz réalisé sur des nanoparticules de fer préparées selon un procédé conforme à l'invention 20 (FeNP1), des nanoparticules de carbure de fer conformes à l'invention (FeCNP1, FeCNP3, FeCNP4 et FeCNP5) et des nanoparticules de carbure de fer comparatives (FeCcomp2, FeCcomp3, FeCcomp4, FeCcomp6, FeCcomp7) ; - la figure 9 représente un graphe montrant le débit spécifique 25 d'absorption (SAR), en fonction de l'amplitude du champ magnétique, pour un test d'hyperthermie par induction magnétique à 100 kHz réalisé sur des nanoparticules de fer préparées selon un procédé conforme à l'invention (FeNP2), des nanoparticules de carbure de fer conformes à l'invention (FeCNP2) et des nanoparticules de carbure de fer comparatives (FeCcomp8, 30 FeCcomp9, FeCcompl 0) ; 3045412 16 - la figure 10 représente un graphe montrant le débit spécifique d'absorption (SAR), en fonction de l'amplitude du champ magnétique, pour un test d'hyperthermie par induction magnétique à 100 kHz réalisé sur des nanoparticules de carbure de fer conformes à l'invention de différentes tailles 5 FeCNP1 et FeCNP2 ; - la figure 11 représente un graphe montrant le débit spécifique d'absorption (SAR), en fonction de l'amplitude du champ magnétique, pour un test d'hyperthermie par induction magnétique à 100 kHz réalisé sur des nanoparticules de carbure de fer conformes à l'invention (FeCNP2) et des 10 nanoparticules de carbure de fer recouvertes de nickel conformes à l'invention (FeC@Ni) ; - la figure 12 représente un graphe montrant d'une part le taux de conversion du CO2, et d'autre part le rendement en hydrocarbures, en fonction de l'amplitude du champ magnétique appliqué, lors de la mise en oeuvre de 15 nanoparticules de carbure de fer conformes à l'invention pour la catalyse de la réaction de Sabatier ; - la figure 13 montre le spectre de masse de la phase gazeuse obtenue à l'issue de la mise en oeuvre de nanoparticules de carbure de fer conformes à l'invention pour la catalyse de la réaction de Sabatier, sous champ 20 magnétique de 30 mT à 300 kHz ; - la figure 14 montre le spectre de masse de la phase gazeuse obtenue à l'issue de la mise en oeuvre de nanoparticules de carbure de fer conformes à l'invention pour la catalyse de la réaction de Sabatier, sous champ magnétique de 40,2 mT à 300 kHz ; 25 - et la figure 15 montre le diffractogramme des rayons X de nanoparticules de carbure de fer conformes à l'invention à l'issue d'une réaction de catalyse de la réaction de Sabatier, sous champ magnétique de 40,2 mT à 300 kHz pendant 8 h. A/ Matériel et méthodes 3045412 17 Toutes les synthèses de composés non commerciaux ont été effectuées sous argon en utilisant des bouteilles Fischer-Porter, une boîte à gant et une rampe à vide/argon. Le mésitylène (99%), toluène (99%) et le tétrahydrofurane (THF, 99%) ont été achetés chez VWR Prolabo, purifiés sur 5 alumine et dégazés par trois cycles congélation-pompage-liquéfaction. Les produits commerciaux hexadécylamine (HDA, 99%) et acide palmitique (AP) ont été achetés chez Sigma-Aldrich. Le dimère bis(amido)iron(II) {Fe[N(SiMe3)2]2}2 a été acheté chez NanoMePS. Tous ces composés ont été utilisés sans purification supplémentaire. 10 Caractérisation La taille et la morphologie des échantillons synthétisés ont été caractérisées par microscopie électronique à transmission (MET). Les images de microscopie conventionnelles ont été obtenues en utilisant un microscope JEOL (model 1400) fonctionnant à 120 kV. Les mesures de diffraction des 15 rayons X (DRX) ont été effectuées sur un diffractomètre PANalyticalEmpyrean en utilisant une source Co-Ka à 45 kV et 40 mA. Ces études ont été conduites sur des échantillons en poudre préparés et scellés sous argon. Les analyses de spectrométrie de masse ont été réalisées sur un spectromètre Pfeiffer VacuumThermostarTMGasAnalysis System GSD 320. L'état des atomes de fer 20 et leur environnement a été déterminé par spectroscopie Môssbauer (Wissel, 57Co source). B/ Synthèse de nanoparticules de fer zéro-valent Protocole général 25 En boîte à gants, le précurseur de fer {Fe[N(SiMe3)2]2}2, l'acide palmitique et l'hexadécylamine sont pesés séparément dans des piluliers de 15 mL et solubilisés dans le mésitylène. La solution verte contenant le précurseur de fer est introduite dans une bouteille Fischer-Porter, suivie par l'acide palmitique et l'hexadécylamine. La bouteille Fischer-Porter est sortie de la boîte 30 à gants et placée sous agitation dans un bain d'huile à 32 °C. Elle est ensuite 3045412 18 purgée de son argon et mise sous pression de dihydrogène, entre 1 et 10 bars. Le mélange est agité vigoureusement à une température comprise entre 120 et 180 °C pendant 1 à 72h. Une fois la réaction terminée, la bouteille Fischer-Porter est retirée du 5 bain d'huile et laissée à refroidir sous agitation. Une fois à température ambiante, elle est entrée en boîte à gants et dégazée. Les nanoparticules de fer obtenues sont lavées par décantation magnétique, trois fois au toluène et trois fois au THF. Pour finir, les nanoparticules de fer sont séchées sous rampe à vide. Elles sont ensuite caractérisées par microscopie électronique en 10 transmission (TEM), diffraction des rayons X (DRX), magnétomètrie à échantillon vibrant (VSM) et analyse élémentaire (ATG). Exemple 1 - synthèse de nanoparticules de Fe° de 9,0 nm Le protocole général ci-dessus est appliqué avec les paramètres suivants : le précurseur de fer {Fe[N(SiMe3)2]2}2 (1,0 mmol ; 753,2 mg), l'acide 15 palmitique (1,2 mmol ; 615,4 mg) et l'hexadécylamine (1,0 mmol ; 483,0 mg) sont solubilisés respectivement dans 5 mL, 10 mL et 5 mL de mésitylène. La bouteille de Fischer-Porter est purgée de son argon et mise sous pression d'hydrogène (2 bars). Le mélange est agité vigoureusement à 150 °C pendant 48 h. 20 Les nanoparticules obtenues, nommées ci-après FeNP1, sont caractérisées. Les résultats obtenus par TEM et DRX sont montrés sur la figure 1, respectivement en (a) et (b). On observe qu'elles sont sphériques, monodisperses, de diamètre D = 9,0 nm +/- 0,5 nm, et formées d'une phase cristalline de Fe° bcc. 25 Exemple 2 - synthèse de nanoparticules de Fe° de 12,5 nm Le protocole général ci-dessus est appliqué avec les paramètres suivants : le précurseur de fer {Fe[N(SiMe3)2]2}2 (1,0 mmol ; 753,2 mg), l'acide palmitique (1,35 mmol ; 692,4 mg) et l'hexadécylamine (1,0 mmol ; 483,0 mg) sont solubilisés respectivement dans 5 mL, 10 mL et 5 mL de mésitylène. Les 30 étapes suivantes sont réalisées conformément à l'Exemple 1 ci-avant. Le reste 3045412 19 de la synthèse ainsi que la purification et la caractérisation sont poursuivies comme dans l'exemple 1. Les nanoparticules obtenues, nommées ci-après FeNP2, sont caractérisées. Les résultats obtenus par TEM et DRX sont montrés sur la 5 figure 2, respectivement en (a) et (b). On observe qu'elles sont sphériques, monodisperses, de diamètre D = 12,5 nm +/- 0,7 nm, et formées d'une phase cristalline de Fe°bcc. C/ Synthèse de nanoparticules de carbure de fer 10 Protocole général En boîte à gant, les nanoparticules de Fe° sont placées dans une bouteille Fischer-Porter et redispersées dans le mésitylène. La bouteille Fischer-Porter est fermée et sortie de la boîte à gant, purgée de son argon puis mise sous pression de monoxyde de carbone (entre 1 et 10 bars) et 15 d'hydrogène (entre 1 et 10 bars). Le mélange est ensuite agité vigoureusement à 120-180 °C pendant une durée comprise entre 1 minet 200 h. Une fois la réaction terminée, la bouteille Fischer-Porter est retirée du bain d'huile et laissée à refroidir sous agitation. Une fois à température ambiante, elle est entrée en boite à gant et dégazée. Les nanoparticules 20 obtenues sont lavées, par lavage magnétique, 3 fois au toluène, puis séchées sous rampe à vide. La poudre noire obtenue est analysée en TEM, DRX, VSM, spectroscopie Môssbauer et analyse élémentaire. Exemple 3 - synthèse de nanoparticules de carbure de fer de 13,0 nm contenant 83 % de la structure cristalline Fe2.2C 25 Le protocole général ci-dessus est appliqué avec les paramètres suivants : les nanoparticules de Fe°obtenues à l'Exemple 2 ci-avant (1 mmol Fe ; 100 mg) sont placées dans une bouteille Fischer-Porter et redispersées dans le mésitylène (20 mL). La bouteille Fischer-Porter est mise sous pression 3045412 20 de monoxyde de carbone (2 bars) et d'hydrogène (2 bars). Le mélange est ensuite agité vigoureusement à 150 °C pendant 120 h Les nanoparticules obtenues, nommées ci-après FeCNP1, sont caractérisées. Les résultats obtenus par TEM (à deux grossissements 5 différents), DRX et spectroscopie Môssbauer sont montrés sur la figure 3, respectivement en (a), (b), (c) et (d). On observe que les nanoparticules sont sphériques, monodisperses, de diamètre D = 13,1 nm +/- 1,1 nm, et qu'elles comprennent un coeur monocristallin de Fe2,2C. Il ressort de la spectroscopie Môssbauer que leur teneur est de 83 % molaire de Fe2.2C et 17 % molaire de 10 Fe5C2. Les résultats de VSM à 300 K indiquent en outre une aimantation à saturation Ms d'environ 151 emu/g. Exemple 4 - synthèse de nanoparticules de carbure de fer de 15,0 nm contenant 82 % de la structure cristalline Fe2.2C Le protocole général ci-dessus est appliqué avec les paramètres 15 suivants : les nanoparticules de Fe°obtenues dans l'Exemple 2 ci-avant (1 mmol Fe ; 100 mg) sont placées dans une bouteille Fischer-Porter et redispersées dans le mésitylène (20 mL). La bouteille Fischer-Porter est mise sous pression de monoxyde de carbone (2 bars) et d'hydrogène (2 bars). Le mélange est ensuite agité vigoureusement à 150 °C pendant 140 h. 20 Les nanoparticules obtenues, nommées ci-après FeCNP2, sont caractérisées. Les résultats obtenus par TEM, DRX et spectroscopie Môssbauer sont montrés sur la figure 4, respectivement en (a), (b) et (c). On observe que les nanoparticules sont sphériques, monodisperses, de diamètre D = 15,0 nm +/- 0,9 nm, et qu'elles comprennent un coeur monocristallin de 25 Fe2,2C. Il ressort de la spectroscopie Môssbauer que leur teneur molaire est de 82 % de Fe2.2C et 18 % de Fe5C2. Les résultats de VSM à 300 K indiquent en outre une aimantation à saturation Ms d'environ 170 emu/g. Exemples 5 - 7 Des nanoparticules de carbure de fer sont préparées selon le 30 protocole général ci-dessus, pour des temps de carburation différents. 3045412 21 Les paramètres opératoires mis en oeuvre sont les suivants : les nanoparticules de Fe° obtenues dans l'Exemple 1 ou l'Exemple 2 ci-avant (1 mmol Fe ; 100 mg) sont placées dans la bouteille Fischer-Porter et redispersées dans le mésitylène (20 mL). La bouteille Fischer-Porter est mise 5 sous pression de monoxyde de carbone (2 bars) et d'hydrogène (2 bars). Le mélange est ensuite agité vigoureusement à 150 °C pendant une durée de carburation t. Les nanoparticules obtenues sont caractérisées. Il est vérifié par analyse DRX que leur coeur est constitué exclusivement de Fe2,2C. Leur teneur 10 molaire en Fe2,2C est par ailleurs déterminée par spectroscopie Môssbauer. Les caractéristiques des nanoparticules ainsi préparées et les paramètres opératoires mis en oeuvre pour leur préparation sont récapitulés dans le tableau 1 ci-dessous. Référence Nanoparticules de Fe° Durée de Diamètre des carburation t (h) nanoparticules (nm) FeCNP3 FeNP1 72 12,1 FeCNP4 FeNP1 96 13,1 FeCNP5 FeNP1 144 13,3 Tableau 1 - caractéristiques de nanoparticules conformes à l'invention 15 et paramètres opératoires pour leur préparation Exemple comparatif 1 - synthèse de nanoparticules de carbure de fer de 9,7 nm contenant 59 % de la structure cristalline Fe2.2C Le protocole général ci-dessus est appliqué avec les paramètres suivants : les nanoparticules de Fe0 obtenues dans l'Exemple 1 ci-avant 20 (1 mmol Fe ; 100 mg) sont placées dans une bouteille Fischer-Porter et redispersées dans le mésitylène (20 mL). La bouteille Fischer-Porter est mise sous pression de monoxyde de carbone (2 bars) et d'hydrogène (2 bars). Le mélange est ensuite agité vigoureusement à 150 °C pendant 24 h. Les nanoparticules obtenues, nommées ci-après FeCcomp2, sont 25 caractérisées. Les résultats obtenus par TEM, DRX et spectroscopie Môssbauer sont montrés sur la figure 5, respectivement en (a), (b) et (c). On 3045412 22 observe que les nanoparticules sont sphériques, monodisperses, de diamètre D = 9,7 nm +/- 0,5 nm, et qu'elles comprennent un coeur monocristallin de Fe2,2C. Il ressort de la spectroscopie Môssbauer que leur teneur molaire est de 59 % de Fe2.2C, 16 % de Fe5C2, 21 % de Fe° et 4 % de phase paramagnétique 5 (amorphe). Les résultats de VSM à 300 K indiquent en outre une aimantation à saturation Ms d'environ 150 emu/g. Exemples comparatifs 2 à 9 Des nanoparticules de carbure de fer sont préparées selon le protocole général ci-dessus, pour des temps de carburation inférieurs à 72 h. 10 Les paramètres opératoires mis en oeuvre sont les suivants : les nanoparticules de Fe° obtenues dans l'Exemple 1 ou l'Exemple 2 ci-avant (1 mmol Fe ; 100 mg) sont placées dans la bouteille Fischer-Porter et redispersées dans le mésitylène (20 mL). La bouteille Fischer-Porter est mise sous pression de monoxyde de carbone (2 bars) et d'hydrogène (2 bars). Le 15 mélange est ensuite agité vigoureusement à 150 °C pendant une durée de carburation t. Les nanoparticules obtenues sont caractérisées. Il est établi par analyse DRX que leur coeur est constitué de Fe2,2C ou d'un mélange de Fe2,2C et de Fe°. Leur teneur molaire en Fe2,2C est par ailleurs déterminée par 20 spectroscopie Môssbauer. Les caractéristiques des nanoparticules ainsi préparées et les paramètres opératoires mis en oeuvre pour leur préparation sont récapitulés dans le tableau 2 ci-dessous. 304 54 12 23 Référence Nanoparticules Durée de Composition du % molaire de de Fe° carburation t (h) coeur Fe2,2C FeCcomp3 FeNP1 48 Fe2,2C FeCcomp4 FeNP1 16 Fe2,2C + Fe° FeCcomp5 FeNP1 8 Fe2,2C + Fe° FeCcomp6 FeNP1 4 Fe2,2C + Fe° FeCcomp7 FeNP1 2 Fe2,2C + Fe° FeCcomp8 FeNP2 48 Fe2,2C + Fe° 67 FeCcomp9 FeNP2 15 Fe2,2C + Fe° FeCcomp10 FeNP2 4 Fe2,2C + Fe° Tableau 2 - caractéristiques de nanoparticules comparatives et paramètres opératoires pour leur préparation D/ Synthèse de nanoparticules de carbure de fer recouvertes de nickel 5 Protocole général En boîte à gant, les nanoparticules de carbure de fer sont placées dans une bouteille Fischer-porter et redispersées dans le mésitylène. De l'acide palmitique est ajouté afin de faciliter la redispersion des nanoparticules et améliorer leur stabilité en solution. Le précurseur de nickel Ni(acac)2 10 (Bis(acétylacétonate)Nickel) préalablement solubilisé dans le mésitylène, est introduit dans la bouteille Fischer-Porter. La bouteille est fermée et sortie de la boite à gant, puis passée aux ultrasons pendant 15 s à 10 min (préférablement 1 min). Le mélange est agité vigoureusement sous argon à 120-180 °C (préférablement 150 °C) pendant 10 min à 4 h (préférablement 1 h) afin 15 d'homogénéiser la solution. Enfin, la bouteille Fischer-Porter est mise sous pression d'hydrogène comprise entre 1 et 10 bars (préférablement 3 bars). Le mélange est agité vigoureusement à 150 °C pendant me durée comprise entre 1 et 48 h (préférablement pendant 24 h). Une fois la réaction terminée, la bouteille Fischer-Porter est retirée du 20 bain d'huile et laissée à refroidir sous agitation. Une fois à température ambiante, elle est passée aux ultrasons pendant 15 s à 10 min (préférablement 304 54 12 24 1 min) puis entrée en boîte à gant. Les nanoparticules sont lavées, par lavage magnétique, trois fois au toluène puis séchées sous rampe à vide. Les nanoparticules obtenues sont analysées en TEM, DRX, VSM, microscopie électronique en transmission à haute résolution (HRTEM) et microscopie 5 électronique à balayage par transmission couplée à la spectroscopie à rayons X à dispersion d'énergie (STEM-EDX). Exemple 8 Le protocole général ci-dessus est appliqué à partir des nanoparticules de carbure de fer obtenues à l'Exemple 4 ci-avant, avec les paramètres 10 opératoires décrits ci-après. Les nanoparticules (1 mmol ; 80 mg) sont redispersées dans le mésitylène (15 mL). De l'acide palmitique (0,5 mmol ; 128,4 mg) est ajouté. Le précurseur de nickel Ni(acac)2 (0,5 mmol ; 129,3 mg), préalablement solubilisé dans le mésitylène (10 mL + 5 mL rinçage), est introduit dans la bouteille 15 Fischer-Porter. Cette dernière est passée aux ultrasons pendant 1 min. Le mélange est agité vigoureusement sous argon à 150 °C pendant 1 h. Enfin, la bouteille Fischer-Porter est mise sous pression d'hydrogène (3 bars). Le mélange est agité vigoureusement à 150 °C pendant 24 h. Une fois à température ambiante, la bouteille Fischer-Porter est 20 passée aux ultrasons pendant 1 min. Les nanoparticules obtenues, nommées ci-après FeC@Ni1, sont caractérisées. Les résultats obtenus par TEM, DRX et STEM-EDX sont montrés sur la figure 6, respectivement en (a), (b) et (cl ) (image STEM) brute), (c2) (image STEM-EDX ciblée sur le fer) et (c3) (image STEM-EDX ciblée sur 25 le nickel). On observe que les nanoparticules sont sphériques, monodisperses, de diamètre D = 15,2 nm +1- 1,1 nm. L'analyse DRX confirme la présence du coeur cristallin constitué de Fe2,2C, et montre la croissance de nickel sous forme métallique à la surface des nanoparticules, ainsi que l'absence d'oxydes de nickel. L'analyse STEM-EDX confirme que le fer est concentré dans le coeur 30 des nanoparticules, et que le nickel est quant à lui présent en surface. 3045412 25 E/ Mesures d'hyperthermie par induction magnétique Protocole général En boîte à gant, 10 mg de nanoparticules sont placées dans un tube auquel sont ajoutés 0.5 ml de mésitylène. Le tube est sorti de la boîte à gant et 5 traité 1 min aux ultrasons afin d'obtenir une solution colloïdale de nanoparticules. Le tube est ensuite placé dans un calorimètre contenant 2 mL d'eau déionisée. Le calorimètre est exposé à un champ magnétique alternatif (100 kHz, amplitude ajustable entre 0 et 47 mT) pendant 40 secondes et l'échauffement de l'eau est mesuré par deux sondes optiques de température. 10 L'élévation de température est déterminée par la pente moyenne de la fonction AT/At. Pour finir, le SAR (Specific Absorption Rate) est calculé grâce à l'équation suivante : dans laquelle : Co représente la capacité calorifique du composé i 15 (Cp = 449 J kg-1K-1 pour les nanoparticules de Fe, Cp = 1750 J kg-1K-1 pour le mésitylène, Cp = 4186 J kg-1K-1 pour l'eau et Cp = 720 J kg-1K-1 pour le verre) ; mi représente la masse du composé i ; mFe représente la masse de fer dans l'échantillon. Expérience 1 20 Une première expérience est réalisée pour les nanoparticules de Fe° de l'Exemple 2 (FeNP2) et les nanoparticules de carbure de fer de l'Exemple 4 (FeCNP2). A titre comparatif, sont également testés en parallèle des nanoparticules de carbure de fer préparées conformément au protocole décrit 25 dans la publication de Meffre et al, 2012, Nanoletters, 4722-4728, de composition 43 % Fe2.2C, 43 % Fe5C2, 14 % d'espèces paramagnétiques (FeCcomp1). 3045412 26 Les résultats obtenus sont en outre comparés à ceux présentés pour des nanoparticules d'oxyde de fer dans la publication de Pellegrino et al, 2014, J. Mater. Chem. B, 4426-4434, décrites pour présenter un SAR élevé (FeONP). Les résultats obtenus sont montrés sur la figure 7. 5 On observe que les nanoparticules conformes à l'invention FeCNP2 présentent des performances d'hyperthermie largement supérieures à celles des autres nanoparticules. Expérience 2 Les SAR maximaux obtenus à 100 kHz, pour un champ magnétique 10 d'amplitude 47 mT, pour les différentes nanoparticules ci-dessous, sont indiqués dans le tableau 3 ci-après. Nanoparticule SARmax (W/g) FeNP1 425 FeCcomp6 1070 FeCcomp5 450 FeCcomp4 95 FeCcomp3 890 FeCcomp2 45 FeCNP1 1630 FeCNP3 1485 FeNP2 1220 FeCcomp9 660 FeCcomp8 100 FeCNP2 3300 Tableau 3 - SAR maximaux obtenus à 100 kHz pour des nanoparticules conformes à l'invention et des nanoparticules comparatives On observe que les nanoparticules conformes à l'invention présentent 15 toutes des SAR bien supérieurs à ceux des nanoparticules comparatives, et à ceux des nanoparticules de fer zéro-valent ayant servi à leur préparation. Expérience 3 3045412 27 Les nanoparticules de fer zéro-valent FeNP1, les nanoparticules de carbure de fer conformes à l'invention (FeCNP1, FeCNP3, FeCNP4 et FeCNP5) et les nanoparticules de carbure de fer comparatives (FeCcomp2, FeCcomp3, FeCcomp4, FeCcomp6, FeCcomp7), obtenues à partir de ces 5 nanoparticules FeNP1, sont soumises au protocole de test ci-avant. Le SAR est mesuré pour différentes amplitudes du champ magnétique. Les résultats obtenus sont montrés sur la figure 8. On observe que non seulement les nanoparticules selon l'invention présentent des SAR bien plus élevées que les nanoparticules comparatives, 10 mais qu'en outre, leurs performances d'hyperthermie s'exercent à des champs magnétiques de faible amplitude, dès 25 mT pour certaines. Ces performances sont élevées à partir d'environ 38 mT pour toutes les nanoparticules conformes à l'invention. Expérience 4 15 Les nanoparticules de fer zéro-valent FeNP2, les nanoparticules de carbure de fer conformes à l'invention (FeCNP2) et les nanoparticules de carbure de fer comparatives (FeCcomp8, FeCcomp9, FeCcomp10), obtenues à partir de ces nanoparticules FeNP2, sont soumises au protocole de test ci-avant. Le SAR est mesuré pour différentes amplitudes du champ magnétique. 20 Les résultats obtenus sont montrés sur la figure 9. On observe que non seulement les nanoparticules selon l'invention présentent un SAR bien plus élevée que les nanoparticules comparatives, mais qu'en outre, leurs performances d'hyperthermie s'exercent à des champs magnétiques de faible amplitude, et sont particulièrement élevés dès 25 mT 25 environ. Expérience 5 - influence de la taille des nanoparticules Les SAR des nanoparticules conformes à l'invention FeCNP1 (diamètre environ 13 nm) et FeCNP2 (diamètre environ 15 nm) sont soumises au protocole de test ci-avant. 3045412 28 Les résultats obtenus sont montrés sur la figure 10. On observe que les deux types de nanoparticules présentent un pouvoir de chauffe élevé, les nanoparticules de taille d'environ 15 nm étant cependant plus performantes que les nanoparticules de taille d'environ 13 nm. 5 Expérience 6 Les SAR des nanoparticules conformes à l'invention FeCNP2 et FeC@Ni sont soumises au protocole de test ci-avant. Les résultats obtenus sont montrés sur la figure 11. On observe que les nanoparticules recouvertes de nickel présentent 10 un pouvoir de chauffe sensiblement équivalent à celui des nanoparticules non recouvertes pour des champs magnétiques au-delà de 40 mT. F/ Catalyse de la réaction de Sabatier par induction magnétique Protocole général 15 Les nanoparticules de carbure de fer sont mises en oeuvre pour catalyser la réaction de Sabatier, selon le schéma réactionnel : RWGSR* FeC NPs + CO2 + H2 FeC NPs + xCO + (1-x)H2 + xH20 + (1-x)CO2 > 250°C Fischer Tropsch FeC NPs + hydrocarbures *Réaction inverse de conversion du gaz à l'eau : c02 + H2 CO + H20 dans lequel FeC NPs représente les nanoparticules de carbure de fer. 20 A cet effet, en boîte à gant, le catalyseur sous forme de poudre (10 mg) est placé dans une bouteille Fischer-Porter munie au niveau de sa tête d'un manomètre afin de suivre la variation de pression au cours de la réaction, sans aucun solvant. La bouteille Fischer-Porter est fermée, sortie de boîte à 3045412 29 gant, vidée de son argon et mise sous pression de CO2 (1 équivalent ; 0,8 bar : de -1 bar à-0,2 bar) et de H2 (4 équivalent ; 3,2 bar : de -0,2 bar à 3 bar). La bouteille Fischer-Porter est ensuite exposée à un champ magnétique alternatif (300 kHz, amplitude ajustable entre 0 et 64 mT) pendant 8 h. A la fin de la 5 réaction, la phase gazeuse est analysée par spectrométrie de masse afin d'identifier les composés formés. Expérience 1 Dans cette expérience sont mises en oeuvre les nanoparticules de carbure de fer conformes à l'invention FeCNP2. Les résultats obtenus, en 10 termes d'une part de taux de conversion du CO2, et d'autre part de rendement en hydrocarbure(s), en fonction de l'amplitude du champ magnétique appliqué, sont montrés sur la figure 12. Ces résultats montrent que le taux de conversion du CO2 est proche de 100 % à des amplitudes de champ magnétique même inférieures à 30 mT. Le rendement en hydrocarbure(s) est très élevé, de l'ordre 15 de 80 % au-delà de 30 mT, et ce sans avoir eu recours à dopage par un autre élément tel que le cobalt ou le ruthénium. Le spectre de masse obtenu pour la phase gazeuse à 30 mT est montré sur la figure 13. On y observe que le méthane (CH4) est le composé très majoritairement formé. 20 Ainsi, les nanoparticules de carbure de fer conformes à l'invention présentent une très bonne activité catalytique à un champ supérieur ou égal à 30 mT. La sélectivité en méthane est également très élevée, d'environ 80 %. Expérience 2 Dans cette expérience sont mises en oeuvre les nanoparticules de 25 carbure de fer recouvertes de nickel conformes à l'invention FeC@Ni, et les nanoparticules de carbure de fer conformes à l'invention FeCNP2. Les protocoles opératoires diffèrent de celui décrit précédemment en ce qui concerne la durée d'application du champ magnétique et l'amplitude de ce dernier. 3045412 30 Les paramètres opératoires exacts et les résultats associés, en termes de taux de conversion du CO2, de rendement en hydrocarbure(s) et de sélectivité par rapport au méthane, sont indiqués dans le tableau 4 ci-après. Nanopart. Durée d'induction Taux de Rendement Sélectivité / et amplitude du champ conversion en méthane du CO2 (%) hydrocarbure (%) (%) FeC@Ni 3 h à 64 mT 84 74 97 FeC@Ni activation 5 s à 64 mT 36 27 > 99 puis 8 h à 25 mT FeCNP2 8 h à 64 mT > 98 76 80 Tableau 4 - Paramètres opératoires et résultats de la catalyse de la 5 réaction de Sabatier par induction magnétique de nanoparticules conformes à l'invention On en déduit que : - pour les nanoparticules recouvertes de nickel, la réaction est quasi quantitative en 3 h à 64 mT, et la sélectivité en méthane est quasi-totale. Il 10 ressort en outre du spectre de masse (non montré) que le dioxyde de carbone est transformé quantitativement d'une part en méthane et d'autre part en une faible quantité de monoxyde de carbone ; - à même amplitude de champ magnétique, les nanoparticules recouvertes de nickel permettent d'atteindre des rendements similaires en 15 hydrocarbures, et une sélectivité en méthane supérieure, par rapport aux nanoparticules non recouvertes, et ce en des durées bien moindres ; - pour les nanoparticules recouvertes de nickel, après activation de quelques secondes à 64 mT, puis 8 h à 25 mT, on observe une activité catalytique, bien qu'à la valeur de 25 mT, le SAR des nanoparticules soit nul 20 (cf. figure 11). Ceci démontre qu'il est possible de catalyser la réaction de Sabatier avec une faible consommation d'énergie, par une première phase très courte d'activation à champ magnétique élevé, suivie d'une phase à champ magnétique de beaucoup plus faible amplitude. 3045412 31 Ainsi, dans le cas des nanoparticules de carbure de fer recouvertes de nickel, il est possible d'activer la réaction à fort champ (64 mT) pendant quelques secondes et ensuite de travailler à faible champ (25 mT) pendant plusieurs heures. La réaction étant exothermique, une fois initiée, il est 5 avantageusement possible de l'entretenir à faible coût énergétique. A titre comparatif, le même protocole a été appliqué pour des nanoparticules de carbure de fer de l'art antérieur (contenant 43 % de Fe2,2C, préparées selon la publication de Meffre et al., 2012, Nanoletters, 12, 47224728). Il n'a été observé aucune activité catalytique pour ces nanoparticules. 10 Expérience 3 Dans cette expérience sont mises en oeuvre les nanoparticules de carbure de fer conformes à l'invention FeCNP1. L'amplitude du champ magnétique est fixée à 40,2 mT. Le spectre de masse obtenu pour la phase gazeuse à l'issue de la 15 réaction est montré sur la figure 14. On en déduit un taux de conversion du CO2 d'environ 55 %, et un rendement en hydrocarbures d'environ 37 %, le méthane étant le composé principalement formé. A l'issue de la réaction, les nanoparticules sont analysées par DRX. Le diffractogramme obtenu est montré sur la figure 15. Lorsqu'on le compare au 20 diffractogramme RX des nanoparticules avant catalyse, montré sur la figure 3(c), on constate que les nanoparticules n'ont subi qu'une très légère modification de leur structure lors de la réaction. Le catalyseur comprenant les nanoparticules peut être réutilisé plusieurs fois sans perte d'activité. 25 La description ci-avant démontre clairement que les nanoparticules de carbure de fer conformes à l'invention présentent la capacité de catalyser la réaction de Sabatier par induction magnétique. Pour les nanoparticules testées, on obtient une conversion totale du dioxyde de carbone à 30 mT et 300 kHz, ceci sans mettre en oeuvre de catalyseur supplémentaire. Aux 30 conditions testées, on n'observe que peu de modification du catalyseur. REVENDICATIONS1. Nanoparticule de carbure de fer, caractérisée en ce qu'au moins 70 % des atomes de fer qu'elle comporte sont présents dans une structure cristalline de Fe2,2C. 2. Nanoparticule de carbure de fer selon la revendication 1, 5 caractérisée en ce qu'au moins 80 % des atomes de fer qu'elle comporte sont présents dans une structure cristalline de Fe2,2C 3. Nanoparticule de carbure de fer selon l'une quelconque des revendications 1 à 2, de taille comprise entre 1 et 20 nm, de préférence comprise entre 10 et 16 nm. 10 4. Nanoparticule de carbure de fer selon l'une quelconque des revendications 1 à 2, de taille égale à 15 nm ± 1 nm. 5. Nanoparticule de carbure de fer selon l'une quelconque des revendications 1 à 4, recouverte sur au moins une partie de sa surface d'un revêtement d'un métal catalytique. 15 6. Nanoparticule de carbure de fer selon la revendication 5, dans laquelle ledit métal catalytique est choisi parmi le nickel, le ruthénium, le cobalt, le cuivre, le zinc, le platine, le palladium, le rhodium ou l'un quelconque de leurs alliages, seuls ou en mélange. 7. Nanoparticule de carbure de fer selon l'une quelconque des 20 revendications 1 à 6, susceptible d'être obtenue par une étape de carburation de nanoparticule de fer zéro-valent par mise en présence de ladite nanoparticule de fer zéro-valent avec un mélange gazeux de dihydrogène et de monoxyde de carbone. 8. Procédé de préparation de nanoparticules de carbure de fer selon 25 l'une quelconque des revendications 1 à 7, caractérisé en ce qu'il comprend 3045412 33 une étape de carburation de nanoparticules de fer zéro-valent par mise en présence desdites nanoparticules de fer zéro-valent avec un mélange gazeux de dihydrogène et de monoxyde de carbone. 9. Procédé de préparation selon la revendication 8, selon lequel ladite étape de carburation est réalisée à une température comprise entre 120 et 300 °C, de préférence entre 120 et 180 °C. 10. Procédé de préparation selon l'une quelconque des revendications 8 à 9, selon lequel ladite étape de carburation est réalisée pendant une durée comprise entre 72 et 200 h. 11. Procédé de préparation selon l'une quelconque des revendications 8 à 10, comprenant une étape préalable de préparation des nanoparticules de fer zéro-valent par décomposition d'un précurseur organométallique répondant à la formule générale (I) : Fe(NR1R2)(NR3R4) (I) dans laquelle R1, R2, R3 et R4, identiques ou différents, représentent chacun un groupement alkyle, aryle, triméthylsilyle ou triméthylalkyle, en présence de dihydrogène et d'un système de ligands comprenant un acide carboxylique et une amine, au moins un dudit acide carboxylique et 20 de ladite amine comportant une chaine hydrocarbonée en C8 à C20. 12. Procédé de préparation selon la revendication 11, selon lequel ledit système de ligands comprend l'acide palmitique et/ou l'hexadécylamine. 13. Procédé de préparation selon la revendication 12, selon lequel ladite étape de carburation est mise en oeuvre directement sur les 25 nanoparticules de fer zéro-valent obtenues à l'issue de ladite étape de décomposition. 14. Procédé de préparation selon l'une quelconque des 3045412 34 revendications 11 à 13, selon lequel ladite étape de décomposition est mise en oeuvre à une température comprise entre 120 à 300 oc 15. Procédé de préparation selon l'une quelconque des revendications 11 à 14, selon lequel ladite étape de décomposition est mise en 5 oeuvre pendant une durée comprise entre 1 et 72 h. 16. Procédé de préparation selon l'une quelconque des revendications 8 à 15, comprenant une étape ultérieure de traitement des nanoparticules de carbure de fer obtenues à l'issue de ladite étape de carburation, par mise en contact desdites nanoparticules de carbure de fer 10 avec un précurseur d'un métal catalytique, de sorte à former un revêtement dudit métal catalytique à la surface desdites nanoparticules de carbure de fer. 17. Utilisation de nanoparticules de carbure de fer selon l'une quelconque des revendications 1 à 7 pour la production de chaleur. 18. Utilisation de nanoparticules de carbure de fer selon l'une 15 quelconque des revendications 1 à 7 pour la catalyse de réactions chimiques. 19. Utilisation selon la revendication 18, pour la catalyse d'une réaction de réduction de dioxyde de carbone ou de monoxyde de carbone en hydrocarbure(s). 20. Procédé de catalyse d'une réaction chimique au moyen de nanoparticules de carbure de fer selon l'une quelconque des revendications 1 à 7, selon lequel lesdites nanoparticules sont introduites dans un milieu réactionnel contenant des réactifs de ladite réaction chimique, et ledit milieu réactionnel est soumis à un champ magnétique apte à provoquer une augmentation de la température desdites nanoparticules jusqu'à une température supérieure ou égale à une température nécessaire à la réalisation de ladite réaction chimique. 21. Procédé de catalyse selon la revendication 20, selon lequel le champ magnétique est appliqué à une première amplitude, de préférence 3045412 35 supérieure à 50 mT, pendant une première période de temps, de préférence d'une durée comprise entre 3 secondes et 1 minute, puis à une deuxième amplitude, inférieure à ladite première amplitude, de préférence comprise entre 20 et 40 mT, pendant une deuxième période de temps, ladite deuxième 5 période de temps étant plus longue que ladite première période de temps. 22. Procédé de catalyse selon l'une quelconque des revendications 20 à 21, selon lequel le champ magnétique est appliqué audit milieu réactionnel de manière pulsée.